ВОДНАЯ ПОЛИТЕТРАФТОРЭТИЛЕНОВАЯ ЭМУЛЬСИЯ, ПОЛИТЕТРАФТОРЭТИЛЕНОВЫЙ МЕЛКОДИСПЕРСНЫЙ ПОРОШОК И ПОРИСТЫЙ МАТЕРИАЛ, ПОЛУЧЕННЫЙ ИЗ НЕГО

1. Водная политетрафторэтиленовая эмульсия, полученная при проведении эмульсионной полимеризации тетрафторэтилена в отдельности или вместе с другим сополимеризующимся мономером в водной среде, где используется фторированный эмульгатор формулы (1):
XCF
CF
(O)
CF
CF
OCF
COOA,
2
2
m
2
2
2
4
в которой Х представляет собой атом водорода или атом фтора, А представляет собой атом водорода, щелочной металл или NH, и m представляет собой целое число 0 или 1,
в количестве от 1500 до 20000 ч./млн по отношению к конечному выходу политетрафторэтилена.
2. Водная политетрафторэтиленовая эмульсия по п.1, в которой первичный средний размер частиц политетрафторэтилена в водной политетрафторэтиленовой эмульсии составляет от 0,18 до 0,50 мкм.
3. Водная политетрафторэтиленовая эмульсия по п.1, в которой количество фторированного эмульгатора формулы (1) составляет от 2000 до 20000 ч./млн по отношению к конечному выходу политетрафторэтилена.
3
2
2
2
2
4
4. Водная политетрафторэтиленовая эмульсия по п.1, в которой фторированным эмульгатором формулы (1) является соединение CFCFOCFCFOCFCOONH.
5. Политетрафторэтиленовый мелкодисперсный порошок, получаемый коагуляцией водной политетрафторэтиленовой эмульсии по п.1.
6. Политетрафторэтиленовый мелкодисперсный порошок по п. 5, который имеет стандартную относительную плотность от 2,14 до 2,20.
7. Пористый материал из политетрафторэтилена, получаемый экструзией пасты политетрафторэтиленового мелкодисперсного порошка по п.5 с последующим растяжением.